ДВУХКОМПОНЕНТНАЯ ГЕРМЕТИЗИРУЮЩАЯ МАСТИКА
TWO-COMPONENT SEALING COMPOUND

Изобретение относится к области химии, в частности к составам, предназначенным для проведения наружных работ по герметизации и ремонту стыков бетонных, железобетонных сборных строительных конструкций, восстановительной герметизации в промышленном и жилищно-гражданском строительстве.
10
20
Известна двухкомпонентная герметизирующая мастика, включающая первый компонент А, содержащий синтетический каучук в сочетании с наполнителями, такими как мел, или каолин, или углерод технический, асбест или аэросил, окись марганца, при необходимости технологическую добавку, такую как хлоргидрат аминопарафинов нефтяного происхождения фракции С-С или оксиэтилированные алкилфенолы ОП-7 или ОП-10, и органический растворитель, и второй компонент Б, входящий в качестве наполнителя в состав первого компонента А в соотношении 100:1, содержащий портландцемент или шлакопортландцемент и парахинондиоксин, путем интенсивного смешивания при следующем соотношении компонентов, мас.ч.:
первый компонент А:
синтетический каучук
100,0
наполнитель вышеуказанный
22,5-60,0
указанная технологическая добавка
0,0-3,0
асбест или аэросил
10,0-20,0
окись марганца
2,0-4,0
органический растворитель
100,0-270,0;
второй компонент Б:
портландцемент или шлакопортландцемент
2,4-2,6
парахинондиоксин
2,0-4,0
7
(патент RU №2291178 С1 «Двухкомпонентная герметизирующая мастика». - МПК С09K 3/10. - 10.01.2007). Данное техническое решение принято за прототип.
Основным недостатком известной двухкомпонентной герметизирующей мастики, принятой за прототип, является то, что она имеет длительное время вулканизации и способность к стеканию при наложении на вертикальные поверхности при высокой стоимости изготовления, что ограничивает область ее применения.
Основной задачей, на решение которой направлено заявляемое изобретение, является создание новых, более дешевых по стоимости, замещаемых мастик, с возможностью нанесения их на вертикальные поверхности.
Техническим результатом, достигаемым при осуществлении заявленного изобретения, является расширение технологических возможностей и снижение себестоимости мастики.
Указанный технический результат достигается тем, что в известной двухкомпонентной герметизирующей мастике, включающей первый компонент, содержащий в качестве наполнителей двуокись титана, мел, и второй компонент, входящий при смешивании в состав первого компонента, полученные интенсивным перемешиванием ингредиентов, согласно предложенному техническому решению первый компонент состоит из однородной герметизирующей пасты, выполненной на основе жидкого полисульфидного полимера, содержащей в качестве наполнителей мел природный и белую сажу, а также эпоксидную смолу и хлорпарафин, при следующем соотношении ингредиентов, мас.ч.:
полисульфидный полимер
100,0
эпоксидная смола
8,0
двуокись титана
7,0
мел природный
114,6
белая сажа
8,8
хлорпарафин
39,0
а второй компонент - из однородной вулканизирующей пасты, содержащей оксид цинка, двуокись марганца в качестве вулканизатора, хлорпарафин, вышеупомянутую двуокись титана, а также мел природный и белую сажу в качестве наполнителей, дифенил-гуанидин, тиурам и воду в качестве ускорителей вулканизации, при следующем соотношения ингредиентов, мас.ч.:
оксид цинка
100,0
двуокись марганца
100,0
двуокись титана
100,0
дифенилгуанидин
20,0
мел природный
50,0
тиурам
1,2
белая сажа
40,0
хлорпарафин
479,0
вода
120,0
при этом первый и второй компоненты герметизирующей мастики перед применением смешиваются друг с другом в соотношении мас.ч. 2:1, соответственно.
Проведенный заявителем анализ уровня техники позволил установить, что аналоги, характеризующиеся совокупностями признаков, тождественными всем признакам заявленной двухкомпонентной герметизирующей мастики, отсутствуют. Следовательно, каждое из заявляемых технических решений соответствует условию патентоспособности «новизна».
Результаты поиска известных решений в данной области техники с целью выявления признаков, совпадающих с отличительными от прототипа признаками заявляемого технического решения, показали, что они не следуют явным образом из уровня техники. Из определенного заявителем уровня техники не выявлена известность влияния предусматриваемых существенными признаками заявляемого технического решения преобразований на достижение указанного технического результата. Следовательно, заявляемое техническое решение соответствуют условию патентоспособности «изобретательский уровень».
Сущность заявленного изобретения заключается в следующем.
Герметизирующая мастика состоит из двух компонентов:
первой герметизирующей пасты, содержащей, мас.ч.:
полисульфидный полимер
100,0
эпоксидная смола
8,0
двуокись титана
7,0
мел природный
114,6
белая сажа
8,8
хлорпарафин
39,0
и второй вулканизирующей пасты, содержащей, мас.ч.:
оксид цинка
100,0
двуокись марганца
100,0
двуокись титана
100,0
дифенилгуанидин
20,0
мел природный
50,0
тиурам
1,2
белая сажа
40,0
хлорпарафин
479,0
вода
120,0
которые перед применением смешивают друг с другом в соотношении мас.ч. 2:1, соответственно. При смешивании второй компонент в качестве наполнителя входит в состав первого компонента.
Составы компонентов герметизирующей мастики содержат жидкий полисульфидный полимер по ТУ 38.50309-93; эпоксидную смолу по ТУ 2225-154-05011907-97; двуокись титана пигментную марки R-202, ТУ У 24.1-057-66356-054:2005; мел природный по ГОСТ 12085-88, ТУ 5743-001-13798614-2003; белую сажу БС-120 по ГОСТ 18307 -78; хлорпарафин жидкий ХП-470 по ТУ 2493-379-05763441 -2002; двуокись марганца по ТУ У 21855220.001-2000; оксид цинка по ГОСТ 202-84; дифенилгуанидин (Гуанид Ф) по ГОСТ 40-80, ТУ 2491-497-05763441-2006; тиурам по ГОСТ 740-76 и воду по ГОСТ 2874-82.
В соответствии с изобретением сначала готовят первый компонент - герметизирующую пасту.
Жидкий полисульфидный полимер интенсивно смешивают в смесителе сначала с эпоксидной смолой в качестве адгезивной добавки, затем туда вводят хлорпарафин жидкий в качестве пласификатора и двуокись титана, после чего вводят мел природный и сажу белую в качестве наполнителя. Перемешивание ингредиентов состава компонента осуществляют в течение 15-20 мин, после чего его упаковывают в соответствующие тары.
Затем готовят второй компонент - вулканизирующую пасту.
Хлорпарафин жидкий и воду смешивают с двуокисью марганца в качестве вулканизатора, оксидом цинка, двуокисью титана, мелом природным и сажей белой, в которые добавляют ускорители вулканизации, такие как дифенилгуанидин, тиурам, затем смесь интенсивно перемешивают в течение 5-10 мин и получают вулканизирующую пасту, которую также упаковывают в соответствующие другие тары.
Перед применением осуществляют смешение первого компонента со вторым при отношении мас.ч. 2:1, соответственно, интенсивным перемешиванием в течение 10-15 мин. После смешивания первого и второго компонентов протекает процесс твердения мастики, в результате чего смесь переходит в резиноподобное состояние. При этом процессы гидролиза, деструкции, окисления мастики, сопровождающиеся выделением вредных веществ в интервале температур от -50 до +70°С, не протекают. Нанесение мастики производят при температуре наружного воздуха от -5 до +35°С.
Ниже приведена таблица сравнения основных эксплуатационных свойств мастик по изобретению и прототипу.
Как следует из представленных данных, по свойствам герметизирующая мастика по изобретению обладает низкой себестоимостью и высокими эксплуатационными свойствами.
Основные эксплуатационные свойства мастик по изобретению и прототипу
Показатели
По изобретению
По прототипу
Внешний вид
Эластичный резиноподобный продукт светло-серого цвета
Вязкая однородная масса белого цвета
Усадка по объему, %, не более
Практически без усадки
40
Жизнеспособность рабочего состава, ч
2-24
36-52
Условная прочность в момент разрыва, МПа, не менее
0,1
0,50
Относительное удлинение в момент разрыва, %, не менее
150
150
Теплостойкость, °C
+70
+80
Морозостойкость, °C
-50
-50